(57)【要約】      （修正有）【課題】ＬＥＤを直下型の光源とする画像表示装置用のバックライトシステムにおいて、光を効率よく出射させるバックライトシステムの構成ならびに、ＬＥＤ光源に直接用いても、発泡現象がみられず、耐熱性に優れる該バックライトシステムに使用される重合体を提供する。さらには、省エネ、長寿命にも貢献する技術となるバックライトシステムならびに該バックライトシステムに使用される重合体を提供する。【解決手段】ＬＥＤ２０を直下型の光源として、ＬＥＤ２０光源が配列されたベースプレート１０と光学フィルム４０とを、屈折率が１．４以上であり、全光線透過率が８５％以上である重合体３０で積層していることを特徴とする画像表示装置用のバックライトシステムである。【選択図】図１
2011159508.tif 000002
【特許請求の範囲】
【請求項１】
ＬＥＤを直下型の光源として、ＬＥＤ光源が配列されたベースプレートと光学フィルムとを、屈折率が１．４以上であり、全光線透過率が８５％以上であり、ＪＩＳ  Ｋ６２５３にしたがって測定したタイプＡデュロメータにおける硬度が３０以下である重合体で積層していることを特徴とする画像表示装置用のバックライトシステム。
【請求項２】
前記重合体が、ゲルパーミエーションクロマトグラフィーで測定した重量平均分子量（Ｍｗ）が５０００以上であり、重量平均分子量（Ｍｗ）と数平均分子量（Ｍｎ）の比（Ｍｗ／Ｍｎ）が、２．０以下であることを特徴とする請求項１記載の画像表示装置用のバックライトシステム。
【請求項３】
前記重合体が、制御重合により得られることを特徴とする請求項１または２に記載の画像表示装置用のバックライトシステム。
【請求項４】
光学フィルムが拡散板であることを特徴とする請求項１〜３のいずれかに記載の画像表示装置用のバックライトシステム。
【請求項５】
前記重合体のゲル分率が５０〜１００重量％であることを特徴とする請求項１〜４のいずれかに記載の画像表示装置用のバックライトシステム。
【請求項６】
前記重合体が、（メタ）アクリル系重合体からなることを特徴とする請求項１〜５のいずれかに記載の画像表示装置用のバックライトシステム。
【請求項７】
前記（メタ）アクリル系重合体が、メタアクリル系重合体ブロック（ａ）およびアクリル系重合体ブロック（ｂ）からなるアクリル系ブロック共重合体（Ａ）であることを特徴とする請求項６記載の画像表示装置用のバックライトシステム。
【請求項８】
前記アクリル系ブロック共重合体（Ａ）のゲルパーミエーションクロマトグラフィーで測定した数平均分子量が、３０，０００〜１５０，０００で、メタアクリル系重合体を主成分とするメタアクリル系重合体ブロック（ａ）５〜３０重量％と、アクリル系重合体を主成分とするアクリル系重合体ブロック（ｂ）９５〜７０重量％からなる請求項７記載の画像表示装置用のバックライトシステム。
【請求項９】
前記光学フィルムが、複数層の光学フィルムが積層されたものであることを特徴とする請求項１〜８のいずれかに記載の画像表示装置用のバックライトシステム。
【請求項１０】
請求項１〜９のいずれかに記載の画像表示装置用のバックライトシステムを含む画像表示装置。
【請求項１１】
前記重合体が光透過性の無着色粒子を分散含有して光拡散性を示すことを特徴とする請求項１〜１０のいずれかに記載のバックライトシステム
【請求項１２】
前記重合体の厚さが５〜１００μｍである請求項１〜１１のいずれかに記載のバックライトシステム
【請求項１３】
請求項１〜１２のいずれかに記載のバックライトシステムを用いることを特徴とする出射光の輝度向上方法。
【発明の詳細な説明】
【技術分野】
【０００１】
本発明は、画像表示装置において、ＬＥＤを直下型の光源とし、光を効率よく出射させるバックライトシステムの構成ならびに該バックライトシステムに使用される重合体に関するものである。本発明のバックライトシステムおよび重合体を用いることにより、光学部材との界面の光の全反射が少なく、光を効率よく出射させることが可能となり、さらには省エネ、長寿命にも貢献する技術となるものである。
【背景技術】
【０００２】
ＴＶやモニター、ゲーム機、携帯電話などの光学機器において、表面から出射される光は画面の明るさに直接影響し、その輝度を向上させることは明るさやコントラストなどの見栄えに大きく影響するものである。また、輝度が高いものは電流値を下げられるなどの省エネ的な利点もある。
【０００３】
そのような中、液晶表示に代表される画像表示装置用のバックライトには大きく二種類の方式がある。直下型とエッジライト型に分類され、エッジライト型に使用される光源には冷陰極管とＬＥＤの二種類があり、全体では三種類に分類される（直下型とは光源を液晶パネル直下に配置した方式で、エッジライトとは額縁側に光源を配列する方式）。サイズと用途もこの分類と関連し、概ね、大型２０インチ以上の液晶テレビには直下型、中〜小型の液晶テレビにはエッジライト型が用いられている。
【０００４】
一方、大型の液晶テレビの場合、省エネに加えて、液晶表示の画質の向上の観点から、バックライトの発光部をブロックに分割し、映像信号に応じてブロックの輝度を制御する方法が提案されている。各ブロックの輝度を適切に制御することによってコントラストが向上すると共に、バックライトの消費電力を削減できることによる。そのため、今後益々、大型テレビ用の光源には直下型のＬＥＤが採用されることが想定される。（たとえば、非特許文献１）
これまで、このような光源の光を効率よく出射させ、輝度を向上させる方法として、光学フィルムの設計や、冷極管やＬＥＤなどの発光体自体の形状や配置など設計などの工夫がなされており、できるだけ低電力にて発光させる工夫がされている（たとえば、特許文献１〜３参照）。
【０００５】
しかしながら、市販のモニターなどにおいても、エッジライト型では、輝度を向上させるための種々の工夫がなされてきたが、ＬＥＤを直下型の光源とするものは十分に検討されていない。また、各種文献をみても、各種液晶モニターや液晶ＴＶ等を分解しても、放熱の観点からも、ＬＥＤ光源を配列したベースプレートと光学フィルム（たとえば、拡散板）との間には空気層があり、直接重合体で積層した例はないのが現状である。（非特許文献１）。
【０００６】
特許文献３にはエッジライト型において、粘着剤を用いて導光板に光学フィルムを貼り合わせることで、光学フィルムとの界面での光の反射によるロスを改善することが示されているが、直下型のＬＥＤのロスをなくすための工夫はなされていない。また、直接的に光源と接触する場合に必要な重合体の設計については示されていなかった。
【先行技術文献】
【特許文献】
【０００７】
【特許文献１】特開２００６−１７９４９４号公報
【特許文献２】特開平１１−２８８６１４号公報
【特許文献３】特開２００８−２４３８０３号公報
【非特許文献】
【０００８】
【非特許文献１】「ＬＥＤおよび各種光源別バックライトの性能向上技術〜技術課題と高輝度化、高効率化、低コスト化等〜」、株式会社情報機構
【発明の概要】
【発明が解決しようとする課題】
【０００９】
本発明の目的は、ＬＥＤを直下型の光源とする画像表示装置用のバックライトシステムにおいて、光を効率よく出射させるバックライトシステムの構成ならびに、ＬＥＤ光源に直接用いても、発泡現象がみられず、耐熱性に優れる該バックライトシステムに使用される重合体を提供する。さらには、省エネ、長寿命にも貢献する技術となるバックライトシステムならびに該バックライトシステムに使用される重合体を提供する。
【課題を解決するための手段】
【００１０】
上記課題を解決するため鋭意検討を重ねた結果、発明を完成するに至った。
【００１１】
すなわち、本発明は、ＬＥＤを直下型の光源として、ＬＥＤ光源が配列されたベースプレートと光学フィルムとを、屈折率が１．４以上であり、全光線透過率が８５％以上であり、ＪＩＳ  Ｋ６２５３にしたがって測定したタイプＡデュロメータにおける硬度が３０以下である重合体で積層していることを特徴とする画像表示装置用のバックライトシステムに関する。
【００１２】
前記重合体が、ゲルパーミエーションクロマトグラフィーで測定した重量平均分子量（Ｍｗ）が５０００以上であり、重量平均分子量（Ｍｗ）と数平均分子量（Ｍｎ）の比（Ｍｗ／Ｍｎ）が、２．０以下であることが好ましい。
【００１３】
前記重合体が、制御重合により得られることが好ましい。
【００１４】
光学フィルムが拡散板であることが好ましい。
【００１５】
前記重合体のゲル分率が５０〜１００％以上であることが好ましい。
【００１６】
前記重合体が、（メタ）アクリル系重合体からなることが好ましい。
【００１７】
前記（メタ）アクリル系重合体が、メタアクリル系重合体ブロック（ａ）およびアクリル系重合体ブロック（ｂ）からなるアクリル系ブロック共重合体（Ａ）であることが好ましい。
【００１８】
前記アクリル系ブロック共重合体（Ａ）のゲルパーミエーションクロマトグラフィーで測定した数平均分子量が、３０，０００〜１５０，０００で、メタアクリル系重合体を主成分とするメタアクリル系重合体ブロック（ａ）５〜３０重量％と、アクリル系重合体を主成分とするアクリル系重合体ブロック（ｂ）９５〜７０重量％からなることが好ましい。
【００１９】
前記光学フィルムが、複数層の光学フィルムが積層されたものであることが好ましい。
【００２０】
さらに、上記に記載の画像表示装置用のバックライトシステムを含む画像表示装置に関する。
【００２１】
前記重合体が光透過性の無着色粒子を分散含有して光拡散性を示すことが好ましい。
【００２２】
前記重合体の厚さが５〜１００μｍであることが好ましい。
【００２３】
さらに、上記に記載のバックライトシステムを用いることを特徴とする出射光の輝度向上方法に関する。
【発明の効果】
【００２４】
本発明の画像表示装置用のバックライトシステムは、上述のように、ＬＥＤを直下型の光源として、ＬＥＤ光源が配列されたベースプレートと光学フィルムとを、屈折率が１．４以上であり、全光線透過率が８５％以上である重合体で積層することにより、大幅に輝度が向上することを見出したものである。さらには省エネ、長寿命にも貢献する技術となるものである。
【図面の簡単な説明】
【００２５】
【図１】本発明のバックライトシステムの一態様を示す断面図である。
【発明を実施するための形態】
【００２６】
以下、本発明の実施の形態について図面を参照しながら詳細に説明する。
【００２７】
本発明の画像表示装置用のバックライトシステムは、図１に例として示すように、光が出射される画像表示装置の直下に配列された、ＬＥＤ光源と、光学フィルム４０（たとえば、拡散板）とを、重合体３０介して接合していることを特徴とする。この際、空隙が発生して、光のロスが発生しないように、重合体３０はＬＥＤ光源の凸凹に追従していることが望ましい。ここで言うＬＥＤ光源は、ＬＥＤランプ２０（ＬＥＤチップが実装されたパッケージ）を表し、パッケージ形状により、チップＬＥＤ型（一般的な樹脂系基板にＬＥＤチップを実装し樹脂モールドしたパッケージ）、ＰＬＣＣ型（インサート成形でランプハウスとフレームを一体化したベースにＬＥＤチップを実装し樹脂モールドしたパッケージ）、ＣＬＣＣ型（基板とランプハウスを一体化したセラミックパッケージにＬＥＤをボンディングし、樹脂モールドしたパッケージ）等が例示される。
【００２８】
通常、直下型のＬＥＤ光源上に拡散板などの光学フィルムを設ける場合には、ＬＥＤ光源と光学フィルムの間には、屈折率が１．０の空気層が存在するために、界面での光の反射により、光のロスが起こっていたが、重合体を介して光学シートを設けることでこのロスが少なくなり、さらには、光学フィルムの屈折率に近似した重合体層を設けることで、光のロスがほとんどなくなり、光を効率よく出射させることができるものと推察される。
【００２９】
上述の光学フィルムとしては、画像表示装置のバックライトユニット形成に用いられるものが使用され、その種類は特に制限されないが、具体的には、マイクロレンズ、光拡散板、プリズムシート、導光板などがあげられる。ＬＥＤ光源を直下に配列する本発明では画像表示装置の構成を簡単にできる観点から、なかでもマイクロレンズおよび／または光拡散板であることが好ましく、光拡散板であることがより好ましい。
【００３０】
上記マイクロレンズには、表面に１〜１００μｍの均一な砲弾状や球状、ピラミッド状の加工処理が施されたものがあげられる。このようなマイクロレンズは均一な構造であることから空気層への均一な光の出射が可能となる。 また、上記の光拡散板には、拡散粒子を分散したポリマー溶液を、微粒子の粒径より小さな乾燥厚で塗布することで、表面に凹凸形状を作成した拡散板や、ポリマー溶融物に微粒子を練込み、押し出し成型することで表面に光拡散機能を持たせた拡散板等が例示される。
【００３１】
上記光学フィルムの具体的な材料としては、透明であれば使用可能であり、アクリル樹脂、ポリエステル樹脂、エポキシ樹脂、ポリスチレン系樹脂、ボリカーボネート系樹脂、ウレタン系樹脂、スチレン−アクリロニトリル共重合体、スチレン−メタクリル酸メチル共重合体などがあげられる。 また、前記光学フィルムが、複数層の光学フィルムが積層されたものとすることができる。
【００３２】
本発明で使用される重合体の屈折率は、使用される光学フィルムの屈折率に近似していることがこの好ましく、ロスを低減できる観点から、屈折率が１．４以上が好ましく、１．４５以上がより好ましく、１．５以上が特に好ましい。また、輝度向上の観点から、重合体に透明性が必要であり、全光線透過率が８５％以上であることが好ましく、９０％以上であることがより好ましく、９２％以上であることが特に好ましい。
【００３３】
なお、本発明の重合体や光学フィルムの各層には、たとえば、サリチル酸エステル系化合物やベンゾフェノール系化合物、ベンゾトリアゾール系化合物やシアノアクリレート系化合物、ニッケル錯塩系化合物などの紫外線吸収剤で処理する方式などの方式により紫外線吸収能をもたせたものなどであってもよい。
【００３４】
本発明の重合体は、液晶表示装置などの各種画像表示装置用のバックライトの形成に好ましく用いることができる。
【００３５】
また、本発明の画像表示装置は、上記バックライトシステムを用いた液晶表示装置などであり、光を効率よく出射させることが可能となり、さらには省エネ、長寿命にも貢献する技術となる。
【００３６】
一方、本発明のバックライトシステムは、ＬＥＤ光源と、光学フィルムとを、重合体層を介して接合していることを特徴とする。
【００３７】
重合体層を形成する重合体としては、特に限定されないが、（メタ）アクリル系重合体やポリスチレン系重合体やポリオレフィン系重合体等のビニル系重合体、ポリオキシアルキレン系重合体、ポリオルガノシロキサン系重合体等を使用できる。なかでも、耐熱劣化特性や、透明性や屈折率の調整が容易である観点からビニル系重合体が好ましく、（メタ）アクリル系重合体がより好ましい。
【００３８】
本発明の重合体は、ＬＥＤ光源と直接積層されることから、耐熱性が必要とされる。また、低分子量成分や低揮発分を含んでいると、発泡による気泡発生等の原因となることから、ＧＰＣで測定した重量平均分子量（Ｍｗ）が２０００以上が好ましく、５０００以上がより好ましく、１００００以上が特に好ましい。重量平均分子量（Ｍｗ）が小さいと気泡が発生しやすい傾向にある。また、重量平均分子量（Ｍｗ）と数平均分子量（Ｍｎ）の比（Ｍｗ／Ｍｎ）が、２．０以下であることが好ましく、１．８以下であることがより好ましく、１．５以下であることがさらに好ましい。Ｍｗ／Ｍｎが小さいと、気泡発生等による輝度低下等を抑制できる点で好ましい。
【００３９】
上記、本発明の重合体の製造は、溶液重合、塊状重合、乳化重合などの公知の任意の製法を採用することができるが、任意の分子量の重合体が得られ、Ｍｗ／Ｍｎを小さくできる観点から、開始剤を用いた制御重合で作製されたものであることが好ましい。制御重合法としては、リビングアニオン重合法や連鎖移動剤を用いるラジカル重合法、近年開発されたリビングラジカル重合法があげられる。なかでも、リビングラジカル重合法が、分子量および構造の制御の点から好ましい。
【００４０】
リビングラジカル重合法は、重合末端の活性が失われることなく維持されるラジカル重合法である。リビング重合法とは狭義においては、末端が常に活性をもち続ける重合法のことを指すが、一般には、末端が不活性化されたものと活性化されたものが平衡状態にある擬リビング重合法も含まれる。ここでの定義も後者である。リビングラジカル重合法は、近年様々なグループで積極的に研究がなされている。
【００４１】
その例としては、ポリスルフィドなどの連鎖移動剤を用いるもの、コバルトポルフィリン錯体（ジャーナル・オブ・アメリカン・ケミカル・ソサエティ（Ｊ．Ａｍ．Ｃｈｅｍ．Ｓｏｃ．）、１９９４年、第１１６巻、７９４３頁）やニトロキシド化合物などのラジカル捕捉剤を用いるもの（マクロモレキュールズ（Ｍａｃｒｏｍｏｌｅｃｕｌｅｓ）、１９９４年、第２７巻、７２２８頁）、有機ハロゲン化物などを開始剤とし遷移金属錯体を触媒とする原子移動ラジカル重合法(Ａｔｏｍ  Ｔｒａｎｓｆｅｒ  Ｒａｄｉｃａｌ  Ｐｏｌｙｍｅｒｉｚａｔｉｏｎ：ＡＴＲＰ)などをあげることができる。本発明において、これらのうちいずれの方法を使用するかはとくに制約はないが、制御の容易さの点などから原子移動ラジカル重合法が好ましい。
【００４２】
原子移動ラジカル重合法の具体例としては、特開２００４−１０７４４７号公報に記載されている方法をあげることができる。
【００４３】
さらに、本発明の重合体は、ＪＩＳ  Ｋ６２５３にしたがって、測定したタイプＡデュロメータにおける硬度が４０以下であることが好ましく、３０以下であることがより好ましいく、２０以下であることが特に好ましい。硬度が４０より高い場合には、重合体とＬＥＤ光源とを積層した場合に、ベースプレート上に配列されたＬＥＤランプの凹凸に追従できず、空気層が形成される傾向にある。
【００４４】
さらに、本発明の重合体においては耐熱性の観点から、架橋することにより凝集力や耐久性が向上するため好ましい。本発明の重合体は、重合体を架橋するために、分子中に架橋性の官能基を少なくとも１個有していることが好ましい。架橋性の官能基としては、架橋性シリル基、アルケニル基、水酸基、アミノ基、重合性の炭素−炭素二重結合およびエポキシ基等からなる群から選ばれる少なくとも１種の架橋性官能基であることが好ましい。なかでも、光や熱で架橋でき、ゲル分率を高くしやすい観点から、アルケニル基、重合性の炭素−炭素二重結合およびエポキシ基が好ましい。
【００４５】
本発明の重合体においては、各架橋性官能基に応じて、架橋触媒や架橋剤が必要になるものがある。また、目的とする物性に応じて、各種の配合剤を添加しても構わない。各架橋性官能基に応じた、架橋触媒や架橋剤の具体例としては、特開２００４−３１５６０８号公報に記載されているものをあげることができる。
【００４６】
上記架橋剤の配合量としては、使用する材料によっても異なるが、重合体１００重量部に対して、通常０．０３〜２重量部、好ましくは０．０５〜１重量部の範囲で使用することが好ましい。上記架橋剤の配合量が少なすぎるとゲル分率が低く、凝集力が不足し、多すぎると、着色や揮発分の原因となる傾向がある。
【００４７】
さらに、本発明の重合体を架橋する場合は、耐熱性の観点から、ゲル分率が５０〜１００重量％であることが好ましく、８０〜１００重量％であることがより好ましい。ゲル分率が５０重量％より小さい場合には、ＬＥＤ光源からの熱により、重合体の変形や発泡の原因となる傾向がある。ここで言うゲル分率とは、架橋構造に取り込まれない各種配合剤を用いたような場合には、未架橋のポリマーとともに配合剤も溶媒に溶解するので、その配合剤の量を修正した、最初の重合体に対する架橋した重合体の量を示すものである。
【００４８】
上記重合体の架橋については、架橋後に光源に積層しても良いし、光源に積層後に架橋しても良い。
【００４９】
さらに、本発明の重合体は、柔軟性および耐熱性の観点から、ガラス転移温度が５０℃以上である重合体ブロックと、ガラス転移温度が０℃以上である重合体ブロックからなる、グラフト重合体またはブロック共重合体であることが好ましい。グラフト重合体またはブロック共重合体の場合は、架橋しなくても十分な耐熱性を有しており、架橋性官能基を付与して架橋することでより一層の耐熱性を付与できる点から好ましい。グラフト重合体またはブロック共重合体のなかでも、耐熱性および柔軟性のバランスの観点から、ブロック共重合体であることがより好ましい。
【００５０】
ブロック共重合体としては、スチレン−ブタジエン−スチレンブロック共重合体およびその水素添加物や、スチレン−イソプレン−スチレンブロック共重合体およびその水素添加物などのスチレン系ブロック共重合体や、オレフィン系ブロック共重合体、アクリル系ブロック共重合体等が挙げられるが、透明性および柔軟性、屈折率制御が容易である観点から、アクリル系ブロック共重合体が好ましい。
【００５１】
アクリル系ブロック共重合体は、メタクリル酸エステルを主成分とするメタクリル系重合体ブロック（ａ）およびアクリル酸エステルを主成分とするアクリル系重合体ブロック（ｂ）からなるアクリル系ブロック共重合体（Ａ）が好ましい。アクリル系ブロック共重合体（Ａ）の構造は、線状ブロック共重合体、分岐状（星状）ブロック共重合体のいずれか、またはこれらの混合物であってもよい。このようなブロック共重合体の構造は、必要とされるアクリル系ブロック共重合体（Ａ）の物性に応じて適宜選択されるが、コスト面や重合容易性の点で、線状ブロック共重合体が好ましい。
【００５２】
線状ブロック共重合体は、いずれの構造のものであってもよいが、線状ブロック共重合体の物性および組成物の物性の点から、メタクリル系重合体ブロック（ａ）をａ、アクリル系重合体ブロック（ｂ）をｂと表現したとき、（ａ−ｂ）ｎ型、ｂ−（ａ−ｂ）ｎ型および（ａ−ｂ）ｎ−ａ型（ｎは１以上の整数、たとえば１〜３の整数）からなる群より選択される少なくとも１種のアクリル系ブロック共重合体からなることが好ましい。これらの中でも、加工時の取り扱い容易性や組成物の物性の点から、ａ−ｂ型のジブロック共重合体、ａ−ｂ−ａ型のトリブロック共重合体、またはこれらの混合物が好ましい。
【００５３】
アクリル系ブロック共重合体（Ａ）の数平均分子量（Ｍｎ）は、重合体層として必要とされる特性に応じて適宜設定することができるが、１０，０００〜３００，０００が好ましく、３０，０００〜１５０，０００がより好ましい。数平均分子量が１０，０００より小さいと耐熱性が低下する傾向があり、数平均分子量が３００，０００より大きいと溶融粘度が高すぎて加工性や流動性が低下する傾向がある。なお、前記数平均分子量は、クロロホルムを移動相とし、ポリスチレンゲルカラムを使用したゲルパーミエーションクロマトグラフィー（ＧＰＣ）によりポリスチレン換算によって測定された値を示す。
【００５４】
アクリル系ブロック共重合体（Ａ）をＧＰＣで測定した重量平均分子量（Ｍｗ）と数平均分子量（Ｍｎ）の比（Ｍｗ／Ｍｎ）は特に限定されないが、２．０以下であることが好ましく、１．８以下であることがより好ましく、１．５以下であることがさらに好ましい。Ｍｗ／Ｍｎが小さいと、低分子量成分による気泡発生などの問題、高分子量成分による加工性低下や外観不良などの問題を低減することができる点で好ましい。
【００５５】
アクリル系ブロック共重合体（Ａ）における、メタクリル系重合体ブロック（ａ）の割合は、５〜３０重量％であり、アクリル系重合体ブロック（ｂ）の割合が、９５〜７０重量％であることが好ましい。メタクリル系重合体ブロック（ａ）の割合が５重量％より少ないと、凝集力が不足し耐熱性などが低下する傾向があるほか、形状が保持されにくい傾向がある。メタクリル系重合体ブロック（ａ）の割合が３０重量％より多いと、柔軟性が不足し光源の凹凸に追従できない傾向にある。
【００５６】
＜メタクリル系重合体ブロック（ａ）＞
メタクリル系重合体ブロック（ａ）は、メタクリル酸エステルを主成分とする単量体を重合してなるブロックである。ここで、主成分とは、メタクリル系重合体ブロック（ａ）を構成する単量体のうちの５０重量％以上がメタクリル酸および／またはメタクリル酸エステルであることを意味する。
【００５７】
メタクリル系重合体ブロック（ａ）のガラス転移温度は、５０℃以上であることがより好ましい。５０℃未満であると、凝集力が不足して耐熱性が低下する。
【００５８】
メタクリル酸エステルとしては、たとえば、メタクリル酸メチル、メタクリル酸エチル、メタクリル酸ｎ−プロピル、メタクリル酸ｎ−ブチル、メタクリル酸ｔ−ブチル、メタクリル酸イソブチル、メタクリル酸ｎ−ペンチル、メタクリル酸ｎ−ヘキシル、メタクリル酸ｎ−ヘプチル、メタクリル酸ｎ−オクチル、メタクリル酸２−エチルヘキシル、メタクリル酸ノニル、メタクリル酸デシル、メタクリル酸ドデシル、メタクリル酸ステアリルなどのメタクリル酸脂肪族炭化水素（たとえば炭素数１〜１８のアルキル）エステル；メタクリル酸シクロヘキシル、メタクリル酸イソボルニルなどのメタクリル酸脂環式炭化水素エステル；メタクリル酸ベンジルなどのメタクリル酸アラルキルエステル；メタクリル酸フェニル、メタクリル酸トルイルなどのメタクリル酸芳香族炭化水素エステル；メタクリル酸２−メトキシエチル、メタクリル酸３−メトキシブチルなどのメタクリル酸とエーテル性酸素を有する官能基含有アルコールとのエステル；メタクリル酸トリフルオロメチル、メタクリル酸トリフルオロメチルメチル、メタクリル酸２−トリフルオロメチルエチル、メタクリル酸２−トリフルオロエチル、メタクリル酸２−パーフルオロエチルエチル、メタクリル酸２−パーフルオロエチル−２−パーフルオロブチルエチル、メタクリル酸２−パーフルオロエチル、メタクリル酸パーフルオロメチル、メタクリル酸ジパーフルオロメチルメチル、メタクリル酸２−パーフルオロメチル−２−パーフルオロエチルメチル、メタクリル酸２−パーフルオロヘキシルエチル、メタクリル酸２−パーフルオロデシルエチル、メタクリル酸２−パーフルオロヘキサデシルエチルなどのメタクリル酸フッ化アルキルエステルなどがあげられる。これらの中でも、透明性や入手が容易である点、高屈折率に調整できる点などから、メタクリル酸メチルおよび／またはメタクリル酸芳香族炭化水素エステルが好ましい。これらは単独で、もしくは２種以上を組み合わせて用いることができる。
【００５９】
メタクリル系重合体ブロック（ａ）は、メタクリル酸エステルを主成分とするが、これと共重合可能なメタクリル酸エステル以外のビニル系単量体を５０〜０重量％を含んでいてもよい。前記共重合可能なビニル系単量体としては、アクリル酸エステル、芳香族アルケニル化合物、シアン化ビニル化合物、共役ジエン系化合物、ハロゲン含有不飽和化合物、ケイ素含有不飽和化合物、ビニルエステル化合物、マレイミド系化合物などをあげることができる。
【００６０】
アクリル酸エステルとしては、たとえば、アクリル酸メチル、アクリル酸エチル、アクリル酸ｎ−プロピル、アクリル酸ｎ−ブチル、アクリル酸ｔ−ブチル、アクリル酸イソブチル、アクリル酸ｎ−ペンチル、アクリル酸ｎ−ヘキシル、アクリル酸ｎ−ヘプチル、アクリル酸ｎ−オクチル、アクリル酸２−エチルヘキシル、アクリル酸ノニル、アクリル酸デシル、アクリル酸ドデシル、アクリル酸ステアリルなどのアクリル酸脂肪族炭化水素（たとえば炭素数１〜１８のアルキル）エステル；アクリル酸シクロヘキシル、アクリル酸イソボルニルなどのアクリル酸脂環式炭化水素エステル；アクリル酸フェニル、アクリル酸トルイルなどのアクリル酸芳香族炭化水素エステル；アクリル酸ベンジルなどのアクリル酸アラルキルエステル；アクリル酸２−メトキシエチル、アクリル酸３−メトキシブチルなどのアクリル酸とエーテル性酸素を有する官能基含有アルコールとのエステル；アクリル酸トリフルオロメチルメチル、アクリル酸２−トリフルオロメチルエチル、アクリル酸２−パーフルオロエチルエチル、アクリル酸２−パーフルオロエチル−２−パーフルオロブチルエチル、アクリル酸２−パーフルオロエチル、アクリル酸パーフルオロメチル、アクリル酸ジパーフルオロメチルメチル、アクリル酸２−パーフルオロメチル−２−パーフルオロエチルメチル、アクリル酸２−パーフルオロヘキシルエチル、アクリル酸２−パーフルオロデシルエチル、アクリル酸２−パーフルオロヘキサデシルエチルなどのアクリル酸フッ化アルキルエステルなどをあげることができる。
【００６１】
芳香族アルケニル化合物としては、たとえば、スチレン、α−メチルスチレン、ｐ−メチルスチレン、ｐ−メトキシスチレンなどをあげることができる。
【００６２】
シアン化ビニル化合物としては、たとえば、アクリロニトリル、メタクリロニトリルなどをあげることができる。
【００６３】
共役ジエン系化合物としては、たとえば、ブタジエン、イソプレンなどをあげることができる。
【００６４】
ハロゲン含有不飽和化合物としては、たとえば、塩化ビニル、塩化ビニリデン、パーフルオロエチレン、パーフルオロプロピレン、フッ化ビニリデンなどをあげることができる。
【００６５】
ビニルエステル化合物としては、たとえば、酢酸ビニル、プロピオン酸ビニル、ピバリン酸ビニル、安息香酸ビニル、桂皮酸ビニルなどをあげることができる。
マレイミド系化合物としては、たとえば、マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどをあげることができる。
【００６６】
＜アクリル系重合体ブロック（ｂ）＞
アクリル系重合体ブロック（ｂ）は、アクリル酸エステルを主成分とする単量体を重合してなるブロックである。主成分とは、アクリル系重合体ブロック（ｂ）を構成する単量体のうちの５０重量％以上がアクリル酸エステルであることを意味する。
【００６７】
アクリル系重合体ブロック（ｂ）のガラス転移温度は、０℃以下であることが好ましく、−２０℃以下であることがより好ましい。０℃以上であると、柔軟性に劣り、光源の凹凸に追従できない傾向にある。
【００６８】
アクリル酸エステルとしては、前記メタクリル系重合体ブロック（ａ）に用いられるアクリル酸エステルと同様のものを用いることができる。これらの中でも、アクリル酸ｎ−ブチル、アクリル酸エチル、アクリル酸２−メトキシエチル、アクリル酸２−エチルヘキシルが好ましい。これらは単独で、もしくは２種以上を組み合わせて用いることができる。
【００６９】
アクリル系重合体ブロック（ｂ）は、アクリル酸エステルを主成分とするが、これと共重合可能なアクリル酸エステル以外のビニル系単量体５０〜０重量％を含んでいてもよい。共重合可能な異種のビニル系単量体としては、上述の、メタクリル酸エステル、芳香族アルケニル化合物、シアン化ビニル化合物、共役ジエン系化合物、ハロゲン含有不飽和化合物、ケイ素含有不飽和化合物、ビニルエステル化合物、マレイミド系化合物などをあげることができる。
【００７０】
上記アクリル系ブロック共重合体（Ａ）は、少なくとも一方の重合体ブロック中に官能基を有することができる。官能基としては、前記架橋性の官能基を挙げることができ、一種または複数からなることができる。
【００７１】
これらの官能基は、メタクリル系重合体ブロック（ａ）、アクリル系重合体ブロック（ｂ）のどちらに含まれていてもよく、求められる特性に応じて選択することができる。例えば、耐熱性が求められる場合にはメタクリル系重合体ブロック（ａ）に含まれることが好ましく、弾性や極性被着体への粘接着力が求められる場合にはアクリル系重合体ブロック（ｂ）に含まれることが好ましい。
【００７２】
アクリル系ブロック共重合体（Ａ）に官能基を導入する方法としては特に限定されず、該官能基を有する単量体を共重合させる方法、該官能基の前駆体となる官能基を有する単量体を共重合させた後、公知の化学反応にて該官能基を生成させる方法、などがある。
【００７３】
さらに、上記重合体として、光透過性の無着色粒子を分散含有して光拡散性を付与することが好ましい。
重合体に分散含有させる光透過性の無着色粒子としては、無色透明性の適宜なものを用いることができる。光透過性の無着色粒子として、たとえば、シリカやアルミナ、チタニアやジルコニア、酸化錫や酸化インジウム、酸化カドミウムや酸化アンチモン等の導電性のこともある無機系粒子、架橋又は未架橋の各種ポリマー等からなる有機系粒子などがあげられる。光拡散性を示す拡散重合体層を形成することで、画像表示装置の視認性を向上させることができる。また、重合体上に積層する拡散シートの枚数を減らすことも可能となる。
【００７４】
前記光透過性の無着色粒子は、その平均粒径が１〜１０μｍ、好ましくは９μｍ以下、特に２〜８μｍのものである。また後方散乱を抑制して透過方向に良好な拡散性をもたせる点などよりは無着色粒子の屈折率をｎ１、重合体層の屈折率をｎ２としたとき、式：０．０１＜｜ｎ１−ｎ２｜＜０．１、好ましくは｜ｎ１−ｎ２｜＜０．０９、特に−０．０８＜ｎ１−ｎ２＜−０．０１を満足する組合せとしたものが好ましい。 なお、上記拡散粘着層に分散含有させる光透過性の無着色粒子の量は、上記した光拡散率などに基づいて適宜に決定されるが一般には、重合体１００重量部あたり、５〜２００重量部、好ましくは１０〜１５０重量部、より好ましくは１５〜１００重量部の無着色粒子が用いられる。
【００７５】
さらに、本発明の重合体を、ＬＥＤ光源と光学フィルムの間に積層する場合に、ＬＥＤ光源や光学フィルムとの密着性を高めるために、粘着付与樹脂や、シランカップリング剤を配合しても良い。
【００７６】
上記重合体には、その他の公知の添加剤を含有していてもよく、たとえば、着色剤、染料、界面活性剤、可塑剤、表面潤滑剤、レベリング剤、軟化剤、酸化防止剤、老化防止剤、光安定剤、紫外線吸収剤、重合禁止剤、無機または有機の充填剤、金属粉などを使用する用途に応じて適宜添加することができる。
【００７７】
上記重合体の積層方法は、重合体を押出しや溶剤塗工によりシート化した後に積層しても良いし、適当な溶剤に溶かして塗布した後に溶剤乾燥しても良いし、重合体を液状化し直接ポッティングした後に架橋しても良い。
【００７８】
重合体の厚みは、適宜設定すればよく、２〜５０００μｍ、経済性等の観点から、好ましくは５〜１００μｍとなるように設定すれば良い。
【００７９】
さらに、本発明のバックライトシステムは、ベースプレートに反射剤を塗布したり、反射シートを用いて適宜、輝度向上の工夫を行うことができる。
【実施例】
【００８０】
本発明を実施例に基づいてさらに詳細に説明するが、本発明はこれらの実施例のみに限定されるものではない。
【００８１】
＜分子量測定法＞
本実施例に示す分子量は以下に示すＧＰＣ分析装置で測定し、クロロホルムを移動相として、ポリスチレン換算の分子量を求めた。システムとして、ウオーターズ（Ｗａｔｅｒｓ）社製ＧＰＣシステムを用い、カラムに、昭和電工（株）製Ｓｈｏｄｅｘ  Ｋ−８０４（ポリスチレンゲル）を用いた。
【００８２】
＜重合反応の転化率測定法＞
本実施例に示す重合反応の転化率は以下に示す分析装置、条件で測定した。
使用機器：（株）島津製作所製ガスクロマトグラフィーＧＣ−１４Ｂ
分離カラム：Ｊ＆Ｗ  ＳＣＩＥＮＴＩＦＩＣ  ＩＮＣ製、キャピラリーカラムＤＢ−１７、０．３５ｍｍφ×３０ｍ
分離条件：初期温度５０℃、３．５分間保持
昇温速度４０℃／ｍｉｎ
最終温度１４０℃、１．５分間保持
インジェクション温度２５０℃
ディテクター温度２５０℃
試料調整：サンプルを酢酸エチルにより約１０倍に希釈し、アセトニトリルを内部標準物質とした。
【００８３】
＜屈折率の測定＞
本実施例および比較例に示す屈折率は以下の方法で測定した。２５℃の雰囲気下で、ナトリウムＤ線（５８９ｎｍ）を照射し、アッベ屈折率計（ＡＴＡＧＯ社製、ＤＲ＝Ｍ４）を用いて屈折率の測定をおこなった。
【００８４】
＜硬度の測定＞
本実施例および比較例に示す硬度は以下の方法で測定した。ＪＩＳ  Ｋ６２５３に従い、２３℃における硬度（直後、ＪＩＳ  Ａ）を測定した。
【００８５】
＜全光線透過率（％）の測定＞
本実施例および比較例に示す透明性は以下に示す条件で測定した。
実施例および比較例で得られた２ｍｍ厚の重合体シートの全光線透過率（ＴＴ）（％）を測定した。
測定には、濁度計ＮＤＨ−３００Ａ（日本電色工業（株）製）を用いた。
【００８６】
＜ゲル分率（重量％）の測定＞
本実施例および比較例に示すゲル分率（重量％）は以下の方法で測定した。重合体１ｇを３５０メッシュ金網に包み、８０℃のトルエンに２４時間浸漬したのち、トルエン可溶分を分別し、残留固形分を８０℃で真空乾燥し、乾燥後の残留固形分の重量ｇを測定して、重合体に対する残留固形分の重量％を表す。
【００８７】
＜発泡・耐熱試験＞
実施例・比較例で得られた１ｍｍ厚の重合体シートを、２ｍｍ厚のポリカーボネート板２枚で挟み込んだ後、１２０℃の乾燥機に投入して、２４時間後の発泡の有無および重合体シートの熱変形の有無を目視にて評価した。発泡、熱変形共に観察されないものを○、僅かに熱変形するが発泡はしないものを△、発泡、熱変形共に観察されるものを×として評価した。
【００８８】
＜ＬＥＤ光源への追従性の評価＞
東芝製４６Ｖ型液晶テレビであるＲＥＧＺＡ  ４６ＺＸ８０００のＬＥＤランプが配列されたテンプレート上に実施例・比較例で得られた２ｍｍ厚の重合体シートを積層し、アクリル板（住友化学製、スミペックスＥ００、厚さ：２ｍｍ）で挟み込んだ後、ＬＥＤランプへの追従性を目視で観察した。ＬＥＤランプと重合体の間に隙間がない場合を○、ＬＥＤランプと重合体の間に隙間がない場合を×として評価した。
【００８９】
＜輝度の評価＞
東芝製４６Ｖ型液晶テレビであるＲＥＧＺＡ  ４６ＺＸ８０００のＬＥＤランプが配列されたテンプレート上に実施例・比較例で得られた１ｍｍ厚の重合体シートを積層し、拡散板で挟み込んだ後、目視にて輝度を評価した。重合体を挟みこまなかった場合に比較して明るい場合を○、少し明るくなった場合を△として評価した。
【００９０】
（製造例１）アクリル系ブロック共重合体１の製造
窒素置換した５００Ｌ反応器に、アクリル系重合体ブロックを構成する単量体として、ＢＡ８１ｋｇを仕込み、続いて臭化第一銅４７４ｇを仕込んで攪拌を開始した。その後、２、５−ジブロモアジピン酸ジエチル４７６ｇをアセトニトリル７ｋｇおよびトルエン７ｋｇに溶解させた溶液を仕込み、ジャケットを加温して内温７５℃で３０分間保持した。その後、ペンタメチルジエチレントリアミン５７ｇを加えて、アクリル系重合体ブロックの重合を開始した。重合開始から一定時間ごとに、重合溶液からサンプリング用として重合溶液約１００ｇを抜き取り、サンプリング溶液のガスクロマトグラム分析によりＢＡの転化率を決定した。ペンタメチルジエチレントリアミンを随時加えることで重合速度を制御した。
【００９１】
ＢＡの転化率が９５％に到達したところで、トルエン５５ｋｇ、塩化第一銅３２７ｇ、ペンタメチルジエチレントリアミン５７ｇ、およびメタアクリル系重合体ブロックを構成する単量体として、ＭＭＡ２０ｋｇを加えて、メタアクリル系重合体ブロックの重合を開始した。ＭＭＡの転化率が９０％に到達したところで、トルエン１１５ｋｇを加えて反応溶液を希釈すると共に反応器を冷却して重合を停止させた。
【００９２】
得られたアクリル系ブロック共重合体の溶液に対しトルエンを加えて重合体濃度を２５重量％とした。この溶液にｐ−トルエンスルホン酸一水和物を１．３ｋｇ加え、反応器内を窒素置換し、３０℃で３時間撹拌した。反応液をサンプリングし、溶液が無色透明になっていることを確認して、昭和化学工業製ラヂオライト＃３０００を５ｋｇ添加した。その後、濾材としてポリエステルフェルトを備えた加圧濾過機を用いて０．１〜０．４ＭＰａＧにて加圧濾過し、固体分を分離した。
【００９３】
得られた酸性の溶液に、固体塩基として協和化学製キョーワード５００ＳＨを１．５ｋｇ加え、３０℃で１時間撹拌した。その後、濾材としてポリエステルフェルトを備えた加圧濾過機を用いて０．１〜０．４ＭＰａＧにて加圧濾過して固体分を分離した。得られた高分子溶液を真空乾燥させて溶剤および未反応単量体を除き、目的とするアクリル系ブロック共重合体１を得た。
【００９４】
得られたアクリル系ブロック共重合体１のＧＰＣ分析を行ったところ、数平均分子量（Ｍｎ）が１０９，０００、分子量分布（Ｍｗ／Ｍｎ）が１．３４であった。メタアクリル系重合体ブロックとアクリル系重合体ブロックの重量比は、２０／８０であった。
【００９５】
（製造例２）アクリル系ブロック共重合体２の製造
アクリル系重合体ブロックを構成する単量体として、ＢＡ８９ｋｇを用い、メタアクリル系重合体ブロックを構成する単量体として、ＭＭＡ４６ｋｇを用い、その他、臭化第一銅６５８ｇ、２、５−ジブロモアジピン酸ジエチル６６１ｇ、アセトニトリル８ｋｇ、ペンタメチルジエチレントリアミン８０ｇ、トルエン１０７ｋｇ、塩化第一銅４５４ｇを用いた以外は製造例１と同様の操作により重合をおこなった。
【００９６】
得られたアクリル系ブロック共重合体の溶液に対し、ｐ−トルエンスルホン酸一水和物を１．６ｋｇ、ラヂオライト＃３０００を６．５ｋｇ、キョーワード５００ＳＨを１．９ｋｇ用いた以外は製造例１と同様の操作により精製し、目的とするアクリル系ブロック共重合体２を得た。得られたアクリル系ブロック共重合体２のＧＰＣ分析を行ったところ、数平均分子量（Ｍｎ）が１１３，０００、分子量分布（Ｍｗ／Ｍｎ）が１．３２であった。メタアクリル系重合体ブロックとアクリル系重合体ブロックの重量比は、３５／６５であった。
【００９７】
（製造例３）アクリル系ブロック共重合体３の製造
５００Ｌ反応器を用い、アクリル系重合体ブロックを構成する単量体として、ＢＡ８３．０ｋｇを用い、メタアクリル系重合体ブロックを構成する単量体として、ＭＭＡ３５．６ｋｇを用いた以外は製造例１と同様の操作により重合をおこなった。
【００９８】
得られたアクリル系ブロック共重合体溶液に対し、ｐ−トルエンスルホン酸一水和物を１．６ｋｇ、ラヂオライト＃３０００を２．３ｋｇ、キョーワード５００ＳＨを１．７ｋｇ用いた以外は製造例１と同様の操作により精製し、目的とするアクリル系ブロック共重合体３を得た。得られたアクリル系ブロック共重合体３のＧＰＣ分析を行ったところ、数平均分子量（Ｍｎ）が１０９,０００、分子量分布（Ｍｗ／Ｍｎ）が１．３１であった。メタアクリル系重合体ブロックとアクリル系重合体ブロックの重量比は、３０／７０であった。
【００９９】
（製造例４）アクリル系共重合体１の製造
冷却管、窒素導入管、温度計、撹拌機を備えた反応容器に、酢酸エチル２３３重量部を溶剤として、アクリル酸ブチル９８重量部、アクリル酸１．０重量部、アクリル酸４−ヒドロキシブチル１．０重量部、２，２'−アゾビスイソブチロニトリル０．１重量部を入れ、窒素置換を行った後、５５℃に昇温し１５時間重合反応を行なった。重量平均分子量９７万の（メタ)アクリル系ポリマーの溶液を得た。分子量分布（Ｍｗ／Ｍｎ）が４．１０であった。
【０１００】
（製造例５）アクリル系ブロック共重合体４の製造
窒素置換した５Ｌ耐圧反応器に、臭化銅４．９８ｇ、ＢＡ６９４．１８ｇ、アセトニトリル６０．８８ｇ、２，５−ジブロモアジピン酸ジエチル５．０ｇを加えて攪拌し、７５℃に昇温させた。その後、ペンタメチルジエチレントリアミン（以下トリアミン）０．６０２ｇを添加して重合を開始させた。重合溶液を適宜サンプリングし、ガスクロマトグラフィー分析により転化率を測定した。ＢＡの転化率が９７％の時点で、トルエン７９３ｇ、塩化銅３．４４ｇ、ＭＭＡ２７５ｇ、ＧＭＡ１２．０８ｇを追加した。トリアミンを適宜追加し、反応速度を調整した。ＭＭＡの転化率が９０％の時点で、トルエン１１９０ｇを追加するとともに冷却して反応を停止させた。
【０１０１】
重合後のアクリル系ブロック共重合体溶液に、活性アルミナ７６ｇ、キョーワード７００ＳＥＮ（協和化学製）３８ｇを加え、１００℃で３時間吸着処理をおこなった。冷却後の溶液を、ポリエステルフェルトを備えた加圧濾過器を用いて濾過することにより吸着剤を濾別した。得られたアクリル系ブロック共重合体の精製溶液を、真空乾燥することにより、目的とするアクリル系ブロック共重合体４（架橋性官能基（エポキシ基）含有アクリル系ブロック共重合体（Ｐ（ＭＭＡ／ＧＭＡ）−ｂ−ＰＢＡ−ｂ−Ｐ（ＭＭＡ／ＧＭＡ））を得た。
【０１０２】
得られたアクリル系ブロック共重合体４のＧＰＣ分析を行ったところ、数平均分子量Ｍｎは１１，３４７５、分子量分布Ｍｗ／Ｍｎは１．３５であった。メタアクリル系重合体ブロックとアクリル系重合体ブロックの重量比は、３０／７０であった。
【０１０３】
（実施例１）
製造例１で得られたアクリル系ブロック共重合体１を設定温度２００℃で５分間熱プレス（（株）神藤金属工業所製  圧縮成形機ＮＳＦ−５０））成形し、厚さ１ｍｍおよび２ｍｍの評価用の重合体シートを得た。これらの成形体について、屈折率、硬度、全光線透過率、ゲル分率を測定し、発泡・耐熱試験、ＬＥＤ光源への追従性の評価、輝度の評価を行った。結果を表１に示す。
【０１０４】
（実施例２）
実施例１のアクリル系ブロック共重合体１をアクリル系ブロック共重合体３に変更した以外は実施例１と同様に操作を行い評価した。結果を表１に示す。
【０１０５】
（実施例３）
製造例５のアクリル系ブロック共重合体４をトルエンに溶解し、３０％溶液とした。得られた溶液にカチオン系光開始剤であるアデカオプトマーＳＰ−１７２（ＡＤＥＫＡ製）を溶液状態で１重量部配合し、硬化性液状配合物１を得た。配合物を乾燥厚さが１ｍｍおよび２ｍｍになるように塗布、脱揮した後、２００００ｍＪ／ｃｍ2となるように紫外線を照射して架橋を行い、重合体シートを得た。評価は実施例１と同様に行った。結果を表１に示す。
【０１０６】
（比較例１）
実施例１のアクリル系ブロック共重合体１をアクリル系ブロック共重合体２に変更した以外は実施例１と同様に操作を行い評価した。結果を表１に示す。
【０１０７】
（比較例２）
実施例１のアクリル系ブロック共重合体１をアクリル系共重合体１に変更した以外は実施例１と同様に操作を行い評価した。結果を表１に示す。
【０１０８】
（比較例３）
製造例４の（メタ)アクリル系ポリマーの固形分１００重量部に対して、さらにヘキサメチレンジイソシアネートのイソシアヌレート三量体（三井化学ポリウレタン社製、タケネートＤ−１７０Ｎ）０．５重量部を添加した後、乾燥厚さが１ｍｍおよび２ｍｍになるように塗布し、１２０℃で３分乾燥・架橋を行い重合体シートを得た。評価は実施例１と同様に行った。結果を表１に示す。
【０１０９】
【表１】
2011159508.tif 000003
【０１１０】
実施例１〜２、比較例１から、硬度が高いとＬＥＤ光源への重合体の追従性が不足し、輝度へ悪影響を及ぼすことがわかる。
【０１１１】
また、比較例２〜３より、分子量分布が大きいと発泡の原因になることがわかる。また、架橋することで耐熱性は向上するが、ＬＥＤ光源への追従性が不足し、輝度へも悪影響を及ぼすことがわかる。
【０１１２】
実施例３および比較例３より、架橋後も低硬度を維持することで、発泡、耐熱性を向上できるとともに、ＬＥＤ光源への追従性が良好で、輝度向上に寄与できることがわかる。
【符号の説明】
【０１１３】
１０：ベースプレート
２０：ＬＥＤランプ
３０：重合体
４０：光学フィルム
【図１】
2011159508.tif 000004